【手続補正書】
【提出日】平成18年11月9日(2006.11.9)
【手続補正１】
【補正対象書類名】特許請求の範囲
【補正対象項目名】全文
【補正方法】変更
【補正の内容】
【特許請求の範囲】
【請求項１】
ポリテトラフルオロエチレン粉末１００重量部に対し、７重量部以上の造孔剤を含むポリテトラフルオロエチレンペースト体であって、上記造孔剤の粘性により、上記造孔剤が上記ポリテトラフルオロエチレン粉末に保持されているポリテトラフルオロエチレンペースト体。
【請求項２】
ポリテトラフルオロエチレン粉末と、テルペン類を主成分とするとともにポリテトラフルオロエチレンの焼成温度未満で気化する性質を有する粉末又は粘性体からなる造孔剤と、を混合したポリテトラフルオロエチレンペースト体。
【請求項３】
ポリテトラフルオロエチレン粉末と、粉末又は粘性体からなる造孔剤と、を上記ポリテトラフルオロエチレン粉末と上記造孔剤とが一体化した粒子となるように混合したポリテトラフルオロエチレンペースト体。
【請求項４】
上記造孔剤が空気中での加熱により気化する性質を有するものである請求項１又は請求項３記載のポリテトラフルオロエチレンペースト体。
【請求項５】
上記造孔剤が、テルペン類を主成分としてなるものである請求項１、請求項３又は請求項４記載のポリテトラフルオロエチレンペースト体。
【請求項６】
上記造孔剤が、少なくともショウノウを含有していることを特徴とする請求項１〜請求項５記載のポリテトラフルオロエチレンペースト体。
【請求項７】
上記造孔剤が、少なくともショウノウ又はメントールと、有機溶剤とを含有していることを特徴とする請求項５記載のポリテトラフルオロエチレンペースト体。
【請求項８】
上記造孔剤が、少なくともショウノウ及びメントールを含有していることを特徴とする請求項５記載のポリテトラフルオロエチレンペースト体。
【請求項９】
上記造孔剤が、少なくともショウノウ及びメントール及び有機溶剤を含有していることを特徴とする請求項５記載のポリテトラフルオロエチレンペースト体。
【請求項１０】
上記有機溶剤がナフサであることを特徴とする請求項７又は請求項９記載のポリテトラフルオロエチレンペースト体。
【請求項１１】
請求項１〜請求項１０記載のポリテトラフルオロエチレンペースト体を所定形状に成形した後、上記造孔剤を除去することによって気孔を設けるポリテトラフルオロエチレン多孔体の製造方法。
【請求項１２】
上記ポリテトラフルオロエチレンペースト体を所定形状に成形する際、又は、成形した後に、ポリテトラフルオロエチレンペースト体の表面の少なくとも一部にせん断応力をかけ、スキン層を形成する請求項１１記載のポリテトラフルオロエチレン多孔体の製造方法。
【請求項１３】
請求項１〜請求項１０記載のポリテトラフルオロエチレンペースト体を所定形状に成形した後、上記造孔剤を除去することによって気孔を設けたポリテトラフルオロエチレン多孔体。
【請求項１４】
気孔率が５％以上、平均気孔径が３００μｍ以下、且つ、硬度がＡ９５未満である、完全焼成且つ非延伸のポリテトラフルオロエチレン多孔体。
【請求項１５】
気孔状態が、気孔率５％以上４０％未満では独立気孔を主体とし、気孔率４０％以上５０％未満では独立気孔と連続気孔をともに有し、気孔率５０％以上では独立気孔を主体としていることを特徴とする請求項１４記載のポリテトラフルオロエチレン多孔体。
【請求項１６】
少なくとも一部にスキン層が形成されている請求項１３〜請求項１５記載のポリテトラフルオロエチレン多孔体。
【請求項１７】
請求項１３〜請求項１６記載のポリテトラフルオロエチレン多孔体によるバルクフィルタ。
【手続補正２】
【補正対象書類名】明細書
【補正対象項目名】００１８
【補正方法】変更
【補正の内容】
【００１８】
上記目的を達成するべく、本発明の請求項１によるＰＴＦＥペースト体は、ＰＴＦＥ粉末１００重量部に対し、７重量部以上の造孔剤を含むＰＴＦＥペースト体であって、上記造孔剤の粘性により、上記造孔剤が上記ＰＴＦＥ粉末に保持されていることを特徴とするものである。
又、請求項２によるＰＴＦＥペースト体は、ＰＴＦＥ粉末と、テルペン類を主成分とするとともにＰＴＦＥの焼成温度未満で気化する性質を有する粉末又は粘性体からなる造孔剤と、を混合したことを特徴とするものである。
又、請求項３によるＰＴＦＥペースト体は、ＰＴＦＥ粉末と、粉末又は粘性体からなる造孔剤と、を上記ＰＴＦＥ粉末と上記造孔剤とが一体化した粒子となるように混合したことを特徴とするものである。
又、請求項４によるＰＴＦＥペースト体は、請求項１又は請求項３記載のＰＴＦＥペースト体において、上記造孔剤が空気中での加熱により気化する性質を有することを特徴とするものである。
又、請求項５によるＰＴＦＥペースト体は、請求項１、請求項３又は請求項４記載のＰＴＦＥペースト体において、上記造孔剤が、テルペン類を主成分としてなることを特徴とするものである。
又、請求項６によるＰＴＦＥペースト体は、請求項１〜請求項５記載のＰＴＦＥペースト体において、上記造孔剤が、少なくともショウノウを含有していることを特徴とするものである。
又、請求項７によるＰＴＦＥペースト体は、請求項５記載のＰＴＦＥペースト体において、上記造孔剤が、少なくともショウノウ又はメントールと、有機溶剤とを含有していることを特徴とするものである。
又、請求項８によるＰＴＦＥペースト体は、ＰＴＦＥペースト体において、請求項５記載の上記造孔剤が、少なくともショウノウ及びメントールを含有していることを特徴とするものである。
又、請求項９によるＰＴＦＥペースト体は、請求項５記載のＰＴＦＥペースト体において、上記造孔剤が、少なくともショウノウ及びメントール及び有機溶剤を含有していることを特徴とするものである。
又、請求項１０によるＰＴＦＥペースト体は、請求項７又は請求項９記載のＰＴＦＥペースト体において、上記有機溶剤がナフサであることを特徴とするものである。
又、請求項１１によるＰＴＦＥ多孔体の製造方法は、請求項１〜請求項１０記載のＰＴＦＥペースト体を所定形状に成形した後、上記造孔剤を除去することによって気孔を設けることを特徴とするものである。
又、請求項１２によるＰＴＦＥ多孔体の製造方法は、請求項１１記載のＰＴＦＥ多孔体の製造方法において、上記ＰＴＦＥペースト体を所定形状に成形する際、又は、成形した後に、ＰＴＦＥペースト体の表面の少なくとも一部にせん断応力をかけ、スキン層を形成することを特徴とするものである。
又、請求項１３によるＰＴＦＥ多孔体は、請求項１〜請求項１０記載のＰＴＦＥペースト体を所定形状に成形した後、上記造孔剤を除去することによって気孔を設けたことを特徴とするものである。
又、請求項１４によるＰＴＦＥ多孔体は、気孔率が５％以上、平均気孔径が３００μｍ以下、且つ、硬度がＡ９５未満であるとともに、完全焼成且つ非延伸であることを特徴とするものである。
又、請求項１５によるＰＴＦＥ多孔体は、請求項１４記載の  ＰＴＦＥ多孔体において、気孔状態が、気孔率５％以上４０％未満では独立気孔を主体とし、気孔率４０％以上５０％未満では独立気孔と連続気孔をともに有し、気孔率５０％以上では独立気孔を主体としていることを特徴とするものである。
又、請求項１６によるＰＴＦＥ多孔体は、請求項１３〜請求項１５記載のＰＴＦＥ多孔体において、少なくとも一部にスキン層が形成されていることを特徴とするものである。
又、請求項１７によるバルクフィルタは、請求項１３〜請求項１６記載のＰＴＦＥ多孔体からなることを特徴とするものである。